【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
モノマーを含む重合混合物の反応生成物を含む架橋アミンポリマーであって、前記ポリマーが式１：
【化１−２】
2013520561.tif 000001
の一般構造を有し、式中、
Ｒ４１はＣ５〜Ｃ１２アルキレン、またはアルキレン基の１つ以上の−ＣＨ２−基がアミド、カルボニル、エーテル、エステル、シクロアルキル、アリールもしくはヘテロシクロ官能基に置き換わっているＣ５〜Ｃ１２アルキレンであり；
Ｒ４２はＣ３〜Ｃ１２アルキレン、またはアルキレン基の１つ以上の−ＣＨ２−基がアミド、カルボニル、エーテル、エステル、シクロアルキル、アリールもしくはヘテロシクロ官能基に置き換わっているＣ３〜Ｃ１２アルキレンであり；
Ｒ４３はＣ３〜Ｃ１２アルキル、アラルキル、またはアルキル基の１つ以上の−ＣＨ２−基がアミド、カルボニル、エーテル、エステル、シクロアルキル、アリールもしくはヘテロシクロ官能基に置き換わっているＣ３〜Ｃ１２アルキルであり；
以下：
（ｉ）ａが３０〜９５モルパーセントであり、ｂが１〜２０モルパーセントであり、かつｃが１〜６５モルパーセントであり、ｄが０モルパーセントであるか、またはｃが０モルパーセントであり、ｄが１〜２５モルパーセントである、
（ｉｉ）ａが１５〜８０モルパーセントであり、ｂが１〜２０モルパーセントであり、ｃが１〜６５モルパーセントであり、ｄが１〜２５モルパーセントである、あるいは、
（ｉｉｉ）ａが３５〜８５モルパーセントであり、ｂが５〜１５モルパーセントであり、ｃが５〜３０モルパーセントであり、ｄが５〜２０モルパーセントである、
のいずれかである、
架橋アミンポリマー。
【請求項２】
ａが１５〜８０モルパーセントであり、ｂが１〜２０モルパーセントであり、ｃが１〜６５モルパーセントであり、ｄが１〜２５モルパーセントである、請求項１に記載のポリマー。
【請求項３】
ａが１５〜７５モルパーセントであり、ｂが１〜１５モルパーセントであり、ｃが５〜６０モルパーセントであり、ｄが１０〜２０モルパーセントである、請求項１に記載のポリマー。
【請求項４】
ａが３５〜８５モルパーセントであり、ｂが５〜１５モルパーセントであり、ｃが５〜３０モルパーセントであり、ｄが５〜２０モルパーセントである、請求項１に記載のポリマー。
【請求項５】
ａが３０〜９５モルパーセントであり、ｂが１〜２０モルパーセントであり、かつｃが１〜６５モルパーセントであり、ｄが０モルパーセントであるか、またはｃが０モルパーセントであり、ｄが１〜２５モルパーセントである、請求項１に記載のポリマー。
【請求項６】
ａが３５〜９０モルパーセントであり、ｂが１〜１５モルパーセントであり、ｃが１〜６５モルパーセントであり、ｄが０モルパーセントである、請求項１に記載のポリマー。
【請求項７】
ａが７０〜９５モルパーセントであり、ｂが１〜２０モルパーセントであり、ｃが０モルパーセントであり、ｄが１〜２５モルパーセントである、請求項１に記載のポリマー。
【請求項８】
膨潤率が約０．３〜約３０ｇ水／ｇポリマーである、請求項１〜７のいずれか１項に記載のポリマー。
【請求項９】
膨潤率が約２〜約５ｇ水／ｇポリマーである、請求項８に記載のポリマー。
【請求項１０】
ガラス転移温度が室温より高い、請求項１〜９のいずれか１項に記載のポリマー。
【請求項１１】
自由流動性粉末である、請求項１〜１０のいずれか１項に記載のポリマー。
【請求項１２】
胆汁酸に対するｉｎ  ｖｉｔｒｏ結合親和性が、アッセイＡを用いた測定で少なくとも０．６６ｍｍｏｌ／ｇであるか、または胆汁酸に対するｉｎ  ｖｉｔｒｏ結合能が、アッセイＢを用いた測定で少なくとも約２．５ｍｍｏｌ／ｇである、請求項１〜１１のいずれか１項に記載のポリマー。
【請求項１３】
請求項１〜１２のいずれか１項に記載のポリマーと、薬学的に許容される添加剤とを含む医薬組成物。
【請求項１４】
動物対象の血清ＬＤＬコレステロールを低下させるための、請求項１〜１２のいずれか１項に記載のアミンポリマー、または請求項１３に記載の医薬組成物。
【手続補正２】
【補正対象書類名】明細書
【補正対象項目名】００１８
【補正方法】変更
【補正の内容】
【００１８】
以降において、他の目的および特徴を一部明らにし、また一部指摘する。
一実施形態において、例えば、以下の項目が提供される。
（項目１）
モノマーを含む重合混合物の反応生成物を含む架橋アミンポリマーであって、前記ポリマーが式１：
【化１−２】
2013520561.tif 000002
の一般構造を有し、式中、
Ｒ４１はＣ５〜Ｃ１２アルキレン、またはアルキレン基の１つ以上の−ＣＨ２−基がアミド、カルボニル、エーテル、エステル、シクロアルキル、アリールもしくはヘテロシクロ官能基に置き換わっているＣ５〜Ｃ１２アルキレンであり；
Ｒ４２はＣ３〜Ｃ１２アルキレン、またはアルキレン基の１つ以上の−ＣＨ２−基がアミド、カルボニル、エーテル、エステル、シクロアルキル、アリールもしくはヘテロシクロ官能基に置き換わっているＣ３〜Ｃ１２アルキレンであり；
Ｒ４３はＣ３〜Ｃ１２アルキル、アラルキル、またはアルキル基の１つ以上の−ＣＨ２−基がアミド、カルボニル、エーテル、エステル、シクロアルキル、アリールもしくはヘテロシクロ官能基に置き換わっているＣ３〜Ｃ１２アルキルであり；
ｂは、重合混合物に添加されたモノマーの割合に基づく１．５〜２５モルパーセントであり；
ａ、ｃおよびｄはそれぞれ独立して、重合混合物に添加されたモノマーの割合に基づく０〜９７モルパーセントである、
架橋アミンポリマー。
（項目２）
ａが１５〜８０モルパーセントであり、ｂが１〜２０モルパーセントであり、ｃが１〜６５モルパーセントであり、ｄが１〜２５モルパーセントである、項目１に記載のポリマー。
（項目３）
ａが１５〜７５モルパーセントであり、ｂが１〜１５モルパーセントであり、ｃが５〜６０モルパーセントであり、ｄが１０〜２０モルパーセントである、項目１に記載のポリマー。
（項目４）
ａが３５〜８５モルパーセントであり、ｂが５〜１５モルパーセントであり、ｃが５〜３０モルパーセントであり、ｄが５〜２０モルパーセントである、項目１に記載のポリマー。
（項目５）
ａが３０〜９５モルパーセントであり、ｂが１〜２０モルパーセントであり、かつｃが１〜６５モルパーセントであり、ｄが０モルパーセントであるか、またはｃが０モルパーセントであり、ｄが１〜２５モルパーセントである、項目１に記載のポリマー。
（項目６）
ａが３５〜９０モルパーセントであり、ｂが１〜１５モルパーセントであり、ｃが１〜６５モルパーセントであり、ｄが０モルパーセントである、項目１に記載のポリマー。
（項目７）
ａが７０〜９５モルパーセントであり、ｂが１〜２０モルパーセントであり、ｃが０モルパーセントであり、ｄが１〜２５モルパーセントである、項目１に記載のポリマー。
（項目８）
ａが３５〜９０モルパーセントであり、ｂが１〜１５モルパーセントであり、ｃが１〜６５モルパーセントであり、ｄが０モルパーセントである、項目１に記載のポリマー。
（項目９）
ａが７０〜９５モルパーセントであり、ｂが１〜２０モルパーセントであり、ｃが０モルパーセントであり、ｄが１〜２５モルパーセントである、項目１に記載のポリマー。
（項目１０）
ａが８０〜９９モルパーセントであり、ｂが１〜２０モルパーセントであり、ｃおよびｄが０モルパーセントである、項目１に記載のポリマー。
（項目１１）
ａが８５〜９９モルパーセントであり、ｂが１〜１５モルパーセントであり、ｃおよびｄが０モルパーセントである、項目１に記載のポリマー。
（項目１２）
ａが８５〜９９モルパーセントであり、ｂが１〜１５モルパーセントであり、ｃおよびｄが０モルパーセントである、項目１に記載のポリマー。
（項目１３）
式２：
【化２−２】
2013520561.tif 000003
のモノマーを含む重合混合物の反応生成物を含む架橋アミンポリマーであって、式中、
Ｒ４１はＣ８〜Ｃ１２アルキレン、またはアルキレン基の１つ以上の−ＣＨ２−基がアミド、カルボニル、エーテル、エステル、シクロアルキル、アリールもしくはヘテロシクロ官能基に置き換わっているＣ８〜Ｃ１２アルキレンである、
架橋アミンポリマー。
（項目１４）
式３：
【化３−２】
2013520561.tif 000004
のモノマーを含む重合混合物の反応生成物を含む架橋アミンポリマーであって、式中、
Ｒ４２はＣ３〜Ｃ１２アルキレン、またはアルキレン基の１つ以上の−ＣＨ２−基がアミド、カルボニル、エーテル、エステル、シクロアルキル、アリールもしくはヘテロシクロ官能基に置き換わっているＣ３〜Ｃ１２アルキレンであり；
Ｒ４３は水素または保護基であり；
Ｒ４４は保護基である、
架橋アミンポリマー。
（項目１５）
式４のモノマーと、重合混合物に添加された全モノマーに対し１〜２５モルパーセントの式２のモノマーとを含む重合混合物の反応生成物を含む架橋アミンポリマーであって、前記モノマーが式：
【化４−２】
2013520561.tif 000005
を有し、式中、
Ｒ４１はＣ５〜Ｃ１２アルキレン、またはアルキレン基の１つ以上の−ＣＨ２−基がアミド、カルボニル、エーテル、エステル、シクロアルキル、アリールもしくはヘテロシクロ官能基に置き換わっているＣ５〜Ｃ１２アルキレンである、
架橋アミンポリマー。
（項目１６）
前記重合混合物が１〜６５モルパーセントの式３：
【化５−２】
2013520561.tif 000006
のモノマーをさらに含み、式中、
Ｒ４２はＣ３〜Ｃ１２アルキレン、またはアルキレン基の１つ以上の−ＣＨ２−基がアミド、カルボニル、エーテル、エステル、シクロアルキル、アリールもしくはヘテロシクロ官能基に置き換わっているＣ３〜Ｃ１２アルキレンであり；
Ｒ４３は水素または保護基であり；
Ｒ４４は保護基である、
項目１５に記載のポリマー。
（項目１７）
前記重合混合物が１〜２５モルパーセントの式５：
【化６−２】
2013520561.tif 000007
のモノマーをさらに含み、式中、
Ｒ４５はＣ３〜Ｃ１２アルキル、アラルキル、またはアルキル基の１つ以上の−ＣＨ２−基がアミド、カルボニル、エーテル、エステル、シクロアルキル、アリールもしくはヘテロシクロ官能基に置き換わっているＣ３〜Ｃ１２アルキルである、
項目１５または１６のいずれかに記載のポリマー。
（項目１８）
前記重合混合物が、１５〜８０モルパーセントのモノマー４、１〜２０モルパーセントのモノマー２、０〜６５モルパーセントのモノマー３、０〜２５モルパーセントのモノマー５を含む、項目１５〜１７のいずれか１項に記載のポリマー。
（項目１９）
前記重合混合物が、１５〜８０モルパーセントのモノマー４、１〜２０モルパーセントのモノマー２、１〜６５モルパーセントのモノマー３、１〜２５モルパーセントのモノマー５を含む、項目１７に記載のポリマー。
（項目２０）
前記重合混合物が、１５〜７５モルパーセントのモノマー４、１〜１５モルパーセントのモノマー２、５〜６０モルパーセントのモノマー３、１０〜２０モルパーセントのモノマー５を含む、項目１７に記載のポリマー。
（項目２１）
前記重合混合物が、１５〜７５モルパーセントのモノマー４、１〜１５モルパーセントのモノマー２、５〜６０モルパーセントのモノマー３、１０〜２０モルパーセントのモノマー５を含む、項目１７に記載のポリマー。
（項目２２）
前記重合混合物が、３０〜９５モルパーセントのモノマー４、１〜２０モルパーセントのモノマー２、および１〜６５モルパーセントのモノマー３と０モルパーセントのモノマー５または０モルパーセントのモノマー３と１〜２５モルパーセントのモノマー５のいずれかを含む、項目１６または１７に記載のポリマー。
（項目２３）
前記重合混合物が、３５〜９０モルパーセントのモノマー４、１〜１５モルパーセントのモノマー２、１〜６５モルパーセントのモノマー３を含む、項目１６に記載のポリマー。
（項目２４）
前記重合混合物が、７０〜９５モルパーセントのモノマー４、１〜２０モルパーセントのモノマー２、１〜２５モルパーセントのモノマー５を含む、項目１７に記載のポリマー。
（項目２５）
前記重合混合物が、３５〜９０モルパーセントのモノマー４、１〜１５モルパーセントのモノマー２、１〜６５モルパーセントのモノマー３を含む、項目１６に記載のポリマー。
（項目２６）
前記重合混合物が、７０〜９５モルパーセントのモノマー４、１〜２０モルパーセントのモノマー２、１〜２５モルパーセントのモノマー５を含む、項目１７に記載のポリマー。
（項目２７）
前記重合混合物が、８０〜９９モルパーセントのモノマー４、１〜２０モルパーセントのモノマー２を含む、項目１５に記載のポリマー。
（項目２８）
前記重合混合物が、８５〜９９モルパーセントのモノマー４と、１〜１５モルパーセントのモノマー２とを含む、項目１５に記載のポリマー。
（項目２９）
前記重合混合物が、８５〜９９モルパーセントのモノマー４と、１〜１５モルパーセントのモノマー２とを含む、項目１５に記載のポリマー。
（項目３０）
前記保護基が独立して−Ｃ（Ｏ）ＯＲ４９、−Ｃ（Ｏ）Ｒ５０であるか、またはＲ４３とＲ４４が、結合している窒素原子とともにスクシンイミドもしくはフタルイミド環を形成し、式中、Ｒ４９はアルキルまたはアリールであり、Ｒ５０はアミノ、水素、アルキルまたはハロアルキルである、項目１４、１６、１８、２２、２３および２５のいずれか１項に記載のポリマー。
（項目３１）
式４のモノマーと式２のモノマー：
【化７−２】
2013520561.tif 000008
とを含む重合混合物の反応生成物を含む架橋アミンポリマーであって、式中、
Ｒ４１はＣ３〜Ｃ１６アルキレン、またはアルキレン基の１つ以上の−ＣＨ２−基がアミド、カルボニル、エーテル、エステル、シクロアルキル、アリールもしくはヘテロシクロ官能基に置き換わっているＣ３〜Ｃ１６アルキレンであり；
架橋アミンポリマーの窒素原子の一部が、アミノアルキル、アリール、アリールアルキル、シクロアルキル、（シクロアルキル）アルキル、ヘテロシクロ、ヘテロシクロアルキル、（トリアルキルアンモニオ）アルキル、２−（保護アミノ）−ｍ−（ヘテロシクロ）−１−オキソＣｍアルキル、２−（保護アミノ）−１−オキソＣｍアルキル、２−（保護アミノ）−３−メチル−１−オキソＣｍアルキル、２−（保護アミノ）−４−メチル−１−オキソＣｍアルキル、２−（保護アミノ）−１−オキソ−ｍ−アリールＣｍアルキル、２−（保護アミノ）−ｍ−（アルキルチオ）−１−オキソＣｍアルキル、２−（保護アミノ）−ｍ−（アリール）−１−オキソＣｍアルキル、２−（保護アミノ）−ｍ−カルボキシ−１−オキソＣｍアルキル、２−（保護アミノ）−ｍ−グアニジノ−１−オキソＣｍアルキル、２−（保護アミノ）−（ｍ−１）−ヒドロキシ−１−オキソＣｍアルキル、２−（保護アミノ）−ｍ−ヒドロキシ−１−オキソＣｍアルキル、２−（保護アミノ）−ｍ−メルカプト−１−オキソＣｍアルキル、ｍ−（アルキルアミノ）−ｍ−オキソＣｍアルキル、ｍ−（アルキルへテロシクロ）Ｃｍアルキル、ｍ−アミノ−２−（保護アミノ）−１−オキソＣｍアルキル、ｍ−アミノ−２−（保護アミノ）−１，ｍ−ジオキソＣｍアルキル、ｍ−（ｘ−アミノＣｘアルキル）ヘテロシクロＣｍアルキル、（ｍ−１）−アミノ−ｍ−（ヘテロシクロ）−１−オキソＣｍアルキル、ｍ−（アリールアルキルアミノ）−ｍ−オキソＣｍアルキル、ｍ−（ｘ−（アルキルチオ）Ｃｘアルキルアミノ）−ｍ−オキソＣｍアルキル、ｍ−（ｘ−アミノＣｘアルキルアミノ）−ｍ−オキソＣｍアルキル、ｍ−（ｘ−アミノ−ｘ−オキソＣｘアルキルアミノ）−ｍ−オキソＣｍアルキル、ｍ−（ｘ−カルボキシＣｘアルキルアミノ）−ｍ−オキソＣｍアルキル、ｍ−（ヘテロシクロアルキルアミノ）−ｍ−オキソＣｍアルキル、ｍ−（ｘ−ヒドロキシＣｘアルキルアミノ）−ｍ−オキソＣｍアルキル、ｍ−（（ｘ−１）−ヒドロキシＣｘアルキルアミノ）−ｍ−オキソＣｍアルキル、ｍ−（ｘ−メルカプトＣｘアルキルアミノ）−ｍ−オキソＣｍアルキル、ｍ−（ｘ−トリアルキルアンモニオＣｘアルキル）ヘテロシクロＣｍアルキル、ｍ−（ｘ−（２−（アルコキシ）ベンズアミド）Ｃｘアルキルアミノ）−ｍ−オキソＣｍアルキル、ｍ−（ｘ−（３−（アルコキシ）ベンズアミド）Ｃｘアルキルアミノ）−ｍ−オキソＣｍアルキル、ｍ−（ｘ−（４−（アルコキシ）ベンズアミド）Ｃｘアルキルアミノ）−ｍ−オキソＣｍアルキル、式６：
【化８−２】
2013520561.tif 000009
の配位子またはそれらの組合せから選択される配位子で置換されており、式中、
Ｒ４６はＣ６〜Ｃ１６アルキレンであり、Ｒ４７は１，ｙ−ビス（１−メチルピペリジン−４−イル）Ｃｙアルキレンであり、Ｒ４８はＣ６〜Ｃ１６アルキルであり、ｍは３〜１２の整数であり、ｘは１〜１２の整数であり、ｙは１〜１４の整数であり、ｚは１〜１６の整数である、
架橋アミンポリマー。
（項目３２）
前記ポリマーが、前記重合混合物と加水分解剤との反応生成物である、項目１〜３１のいずれか１項に記載のポリマー。
（項目３３）
ビニルアミン反復単位と架橋剤との反応により生じた反復単位を含む架橋アミンポリマーであって、
前記ビニルアミン反復単位が式：
【化９−２】
2013520561.tif 000010
を有し、
前記架橋剤がＸ−Ｒ１−Ｘまたはエピハロヒドリンであり、式中、
Ｒ１はＣ３〜Ｃ１６アルキレン、またはアルキレン基の１つ以上の−ＣＨ２−基がアミド、カルボニル、エーテル、エステル、シクロアルキル、アリールもしくはヘテロシクロ官能基に置き換わっているＣ３〜Ｃ１６アルキレンであり、Ｘはそれぞれ独立して脱離基であり、
架橋アミンポリマーの窒素原子の一部が、アミノアルキル、アリール、アリールアルキル、シクロアルキル、（シクロアルキル）アルキル、ヘテロシクロ、ヘテロシクロアルキル、（トリアルキルアンモニオ）アルキル、２−（保護アミノ）−ｍ−（ヘテロシクロ）−１−オキソＣｍアルキル、２−（保護アミノ）−１−オキソＣｍアルキル、２−（保護アミノ）−３−メチル−１−オキソＣｍアルキル、２−（保護アミノ）−４−メチル−１−オキソＣｍアルキル、２−（保護アミノ）−１−オキソ−ｍ−アリールＣｍアルキル、２−（保護アミノ）−ｍ−（アルキルチオ）−１−オキソＣｍアルキル、２−（保護アミノ）−ｍ−（アリール）−１−オキソＣｍアルキル、２−（保護アミノ）−ｍ−カルボキシ−１−オキソＣｍアルキル、２−（保護アミノ）−ｍ−グアニジノ−１−オキソＣｍアルキル、２−（保護アミノ）−（ｍ−１）−ヒドロキシ−１−オキソＣｍアルキル、２−（保護アミノ）−ｍ−ヒドロキシ−１−オキソＣｍアルキル、２−（保護アミノ）−ｍ−メルカプト−１−オキソＣｍアルキル、ｍ−（アルキルアミノ）−ｍ−オキソＣｍアルキル、ｍ−（アルキルへテロシクロ）Ｃｍアルキル、ｍ−アミノ−２−（保護アミノ）−１−オキソＣｍアルキル、ｍ−アミノ−２−（保護アミノ）−１，ｍ−ジオキソＣｍアルキル、ｍ−（ｘ−アミノＣｘアルキル）ヘテロシクロＣｍアルキル、（ｍ−１）−アミノ−ｍ−（ヘテロシクロ）−１−オキソＣｍアルキル、ｍ−（アリールアルキルアミノ）−ｍ−オキソＣｍアルキル、ｍ−（ｘ−（アルキルチオ）Ｃｘアルキルアミノ）−ｍ−オキソＣｍアルキル、ｍ−（ｘ−アミノＣｘアルキルアミノ）−ｍ−オキソＣｍアルキル、ｍ−（ｘ−アミノ−ｘ−オキソＣｘアルキルアミノ）−ｍ−オキソＣｍアルキル、ｍ−（ｘ−カルボキシＣｘアルキルアミノ）−ｍ−オキソＣｍアルキル、ｍ−（ヘテロシクロアルキルアミノ）−ｍ−オキソＣｍアルキル、ｍ−（ｘ−ヒドロキシＣｘアルキルアミノ）−ｍ−オキソＣｍアルキル、ｍ−（（ｘ−１）−ヒドロキシＣｘアルキルアミノ）−ｍ−オキソＣｍアルキル、ｍ−（ｘ−メルカプトＣｘアルキルアミノ）−ｍ−オキソＣｍアルキル、ｍ−（ｘ−トリアルキルアンモニオＣｘアルキル）ヘテロシクロＣｍアルキル、ｍ−（ｘ−（２−（アルコキシ）ベンズアミド）Ｃｘアルキルアミノ）−ｍ−オキソＣｍアルキル、ｍ−（ｘ−（３−（アルコキシ）ベンズアミド）Ｃｘアルキルアミノ）−ｍ−オキソＣｍアルキル、ｍ−（ｘ−（４−（アルコキシ）ベンズアミド）Ｃｘアルキルアミノ）−ｍ−オキソＣｍアルキル、式６：
【化１０−２】
2013520561.tif 000011
の配位子またはそれらの組合せから選択される配位子で置換されており、式中、
Ｒ４６はＣ６〜Ｃ１６アルキレンであり、Ｒ４７は１，ｙ−ビス（１−メチルピペリジン−４−イル）Ｃｙアルキレンであり、Ｒ４８はＣ６〜Ｃ１６アルキルであり、ｍは３〜１２の整数であり、ｘは１〜１２の整数であり、ｙは１〜１４の整数であり、ｚは１〜１６の整数である、
架橋アミンポリマー。
（項目３４）
モノマーを含む重合混合物の反応生成物を含む架橋アクリルアミドポリマーであって、前記ポリマーが式９：
【化１１−２】
2013520561.tif 000012
の一般構造を有し、式中、
Ｒ４１はＣ５〜Ｃ１２アルキレン、またはアルキレン基の１つ以上の−ＣＨ２−基がアミド、カルボニル、エーテル、エステル、シクロアルキル、アリールもしくはヘテロシクロ官能基に置き換わっているＣ５〜Ｃ１２アルキレンであり；
Ｒ４２はＣ３〜Ｃ１２アルキレン、またはアルキレン基の１つ以上の−ＣＨ２−基がアミド、カルボニル、エーテル、エステル、シクロアルキル、アリールもしくはヘテロシクロ官能基に置き換わっているＣ３〜Ｃ１２アルキレンであり；
Ｒ４３はＣ３〜Ｃ１２アルキル、アラルキル、またはアルキル基の１つ以上の−ＣＨ２−基がアミド、カルボニル、エーテル、エステル、シクロアルキル、アリールもしくはヘテロシクロ官能基に置き換わっているＣ３〜Ｃ２０アルキルであり；
ｂは、重合混合物に添加されたモノマーの割合に基づく１〜２５モルパーセントであり；
ｃおよびｄはそれぞれ独立して、重合混合物に添加されたモノマーの割合に基づく０〜９９モルパーセントである、
架橋アクリルアミドポリマー。
（項目３５）
ｂが１〜２５モルパーセントであり、ｃが５０〜９９モルパーセントであり、ｄが０〜３０モルパーセントである、項目３４に記載のポリマー。
（項目３６）
ｂが１〜１５モルパーセントであり、ｃが６０〜９８モルパーセントであり、ｄが１〜２５モルパーセントである、項目３４に記載のポリマー。
（項目３７）
ｂが１〜１０モルパーセントであり、ｃが７０〜９８モルパーセントであり、ｄが１〜２０モルパーセントである、項目３４に記載のポリマー。
（項目３８）
ｂが１〜２０モルパーセントであり、ｃが８０〜９９モルパーセントであり、ｄが０モルパーセントである、項目３４に記載のポリマー。
（項目３９）
ｂが１〜１５モルパーセントであり、ｃが８５〜９９モルパーセントであり、ｄが０モルパーセントである、項目３４に記載のポリマー。
（項目４０）
ｂが１〜１０モルパーセントであり、ｃが９０〜９９モルパーセントであり、ｄが０モルパーセントである、項目３４に記載のポリマー。
（項目４１）
式１０のモノマーと、重合混合物に添加された全モノマーに対し１〜２５モルパーセントの式１１のモノマーとを含む重合混合物の反応生成物を含む架橋アクリルアミドポリマーであって、前記モノマーが式：
【化１２−２】
2013520561.tif 000013
を有し、式中、
Ｒ４０は水素または−Ｒ４２ＮＲ４３Ｒ４４であり；
Ｒ４１はＣ５〜Ｃ１２アルキレン、またはアルキレン基の１つ以上の−ＣＨ２−基がアミド、カルボニル、エーテル、エステル、シクロアルキル、アリールもしくはヘテロシクロ官能基に置き換わっているＣ５〜Ｃ１２アルキレンであり；
Ｒ４２はＣ２〜Ｃ１２アルキレン、またはアルキレン基の１つ以上の−ＣＨ２−基がアミド、カルボニル、エーテル、エステル、シクロアルキル、アリールもしくはヘテロシクロ官能基に置き換わっているＣ２〜Ｃ１２アルキレンであり；
Ｒ４３は水素または保護基であり；
Ｒ４４は保護基である、
架橋アクリルアミドポリマー。
（項目４２）
前記重合混合物が５〜３０モルパーセントの式１２：
【化１３−２】
2013520561.tif 000014
のモノマーをさらに含み、式中、
Ｒ４５はＣ３〜Ｃ１２アルキル、アラルキル、またはアルキル基の１つ以上の−ＣＨ２−基がアミド、カルボニル、エーテル、エステル、シクロアルキル、アリールもしくはヘテロシクロ官能基に置き換わっているＣ３〜Ｃ１２アルキルである、項目４１に記載のポリマー。
（項目４３）
前記重合混合物が、５０〜９９モルパーセントのモノマー１０、１〜２５モルパーセントのモノマー１１、０〜３０モルパーセントのモノマー１２を含む、項目４１または４２に記載のポリマー。
（項目４４）
前記重合混合物が、６０〜９８モルパーセントのモノマー１０、１〜１５モルパーセントのモノマー１１、１〜２５モルパーセントのモノマー１２を含む、項目４２に記載のポリマー。
（項目４５）
前記重合混合物が、７０〜９８モルパーセントのモノマー１０、１〜１０モルパーセントのモノマー１１、１〜２０モルパーセントのモノマー１２を含む、項目４２に記載のポリマー。
（項目４６）
前記重合混合物が、８０〜９９モルパーセントのモノマー１０、１〜２０モルパーセントのモノマー１１、０モルパーセントのモノマー１２を含む、項目４１に記載のポリマー。
（項目４７）
前記重合混合物が、８５〜９９モルパーセントのモノマー１０、１〜１５モルパーセントのモノマー１１、０モルパーセントのモノマー１２を含む、項目４１に記載のポリマー。
（項目４８）
前記重合混合物が、９０〜９９モルパーセントのモノマー１０、１〜１０モルパーセントのモノマー１１、０モルパーセントのモノマー１２を含む、項目４１に記載のポリマー。
（項目４９）
ポリアリルアミンの反復単位と、架橋剤と前記ポリアリルアミンとの反応により生じた−Ｒ５０−の架橋単位とを含む架橋アミンポリマーであって、式１４の前記ポリアリルアミンが式：
【化１４−２】
2013520561.tif 000015
を有し、式中、
ｎは整数であり；
Ｒ５０は、アルキレン基の１つ以上の−ＣＨ２−基がアミド、エーテル、エステル、シクロアルキルもしくはヘテロシクロ官能基に置き換わっているＣ８〜Ｃ５０アルキレンである、
架橋アミンポリマー。
（項目５０）
アリルアミン反復単位と架橋剤との反応により生じた反復単位を含む架橋アミンポリマーであって、前記アリルアミン反復単位が式：
【化１５−２】
2013520561.tif 000016
を有し、式中、ｎは整数であり、
架橋剤がＸ−Ｒ１−Ｘまたはエピハロヒドリンであり、式中、
Ｒ１は独立してＣ２〜Ｃ５０アルキレン、またはアルキレン基の１つ以上の−ＣＨ２−基がアミド、カルボニル、エーテル、エステル、シクロアルキル、アリールもしくはヘテロシクロ官能基に置き換わっているＣ２〜Ｃ５０アルキレンであり、Ｘはそれぞれ独立して脱離基であり、
架橋アミンポリマーの窒素原子の一部が、アミノアルキル、アリール、アリールアルキル、シクロアルキル、（シクロアルキル）アルキル、ヘテロシクロ、ヘテロシクロアルキル、（トリアルキルアンモニオ）アルキル、２−（保護アミノ）−ｍ−（ヘテロシクロ）−１−オキソＣｍアルキル、２−（保護アミノ）−１−オキソＣｍアルキル、２−（保護アミノ）−３−メチル−１−オキソＣｍアルキル、２−（保護アミノ）−４−メチル−１−オキソＣｍアルキル、２−（保護アミノ）−１−オキソ−ｍ−アリールＣｍアルキル、２−（保護アミノ）−ｍ−（アルキルチオ）−１−オキソＣｍアルキル、２−（保護アミノ）−ｍ−（アリール）−１−オキソＣｍアルキル、２−（保護アミノ）−ｍ−カルボキシ−１−オキソＣｍアルキル、２−（保護アミノ）−ｍ−グアニジノ−１−オキソＣｍアルキル、２−（保護アミノ）−（ｍ−１）−ヒドロキシ−１−オキソＣｍアルキル、２−（保護アミノ）−ｍ−ヒドロキシ−１−オキソＣｍアルキル、２−（保護アミノ）−ｍ−メルカプト−１−オキソＣｍアルキル、ｍ−（アルキルアミノ）−ｍ−オキソＣｍアルキル、ｍ−（アルキルへテロシクロ）Ｃｍアルキル、ｍ−アミノ−２−（保護アミノ）−１−オキソＣｍアルキル、ｍ−アミノ−２−（保護アミノ）−１，ｍ−ジオキソＣｍアルキル、ｍ−（ｘ−アミノＣｘアルキル）ヘテロシクロＣｍアルキル、（ｍ−１）−アミノ−ｍ−（ヘテロシクロ）−１−オキソＣｍアルキル、ｍ−（アリールアルキルアミノ）−ｍ−オキソＣｍアルキル、ｍ−（ｘ−（アルキルチオ）Ｃｘアルキルアミノ）−ｍ−オキソＣｍアルキル、ｍ−（ｘ−アミノＣｘアルキルアミノ）−ｍ−オキソＣｍアルキル、ｍ−（ｘ−アミノ−ｘ−オキソＣｘアルキルアミノ）−ｍ−オキソＣｍアルキル、ｍ−（ｘ−カルボキシＣｘアルキルアミノ）−ｍ−オキソＣｍアルキル、ｍ−（ヘテロシクロアルキルアミノ）−ｍ−オキソＣｍアルキル、ｍ−（ｘ−ヒドロキシＣｘアルキルアミノ）−ｍ−オキソＣｍアルキル、ｍ−（（ｘ−１）−ヒドロキシＣｘアルキルアミノ）−ｍ−オキソＣｍアルキル、ｍ−（ｘ−メルカプトＣｘアルキルアミノ）−ｍ−オキソＣｍアルキル、ｍ−（ｘ−トリアルキルアンモニオＣｘアルキル）ヘテロシクロＣｍアルキル、ｍ−（ｘ−（２−（アルコキシ）ベンズアミド）Ｃｘアルキルアミノ）−ｍ−オキソＣｍアルキル、ｍ−（ｘ−（３−（アルコキシ）ベンズアミド）Ｃｘアルキルアミノ）−ｍ−オキソＣｍアルキル、ｍ−（ｘ−（４−（アルコキシ）ベンズアミド）Ｃｘアルキルアミノ）−ｍ−オキソＣｍアルキル、式６：
【化１６−２】
2013520561.tif 000017
の配位子またはそれらの組合せから選択される配位子で置換されており、式中、
Ｒ４６はＣ６〜Ｃ１６アルキレンであり、Ｒ４７は１，ｙ−ビス（１−メチルピペリジン−４−イル）Ｃｙアルキレンであり、Ｒ４８はＣ６〜Ｃ１６アルキルであり、ｍは３〜１２の整数であり、ｘは１〜１２の整数であり、ｙは１〜１４の整数であり、ｚは１〜１６の整数である、
架橋アミンポリマー。
（項目５１）
ポリエチレンイミンと架橋剤との反復単位を含む架橋アミンポリマーであって、前記ポリエチレンイミンが式：
【化１７−２】
2013520561.tif 000018
を有し、式中、ｎは整数であり、
架橋剤がＸ−Ｒ１−Ｘまたはエピハロヒドリンであり、式中、
Ｒ１は独立してＣ２〜Ｃ５０アルキレン、またはアルキレン基の１つ以上の−ＣＨ２−基がアミド、カルボニル、エーテル、エステル、シクロアルキル、アリールもしくはヘテロシクロ官能基に置き換わっているＣ２〜Ｃ５０アルキレンであり、Ｘはそれぞれ独立して脱離基であり、
架橋アミンポリマーの窒素原子の一部が、アミノアルキル、アリール、アリールアルキル、シクロアルキル、（シクロアルキル）アルキル、ヘテロシクロ、ヘテロシクロアルキル、（トリアルキルアンモニオ）アルキル、２−（保護アミノ）−ｍ−（ヘテロシクロ）−１−オキソＣｍアルキル、２−（保護アミノ）−１−オキソＣｍアルキル、２−（保護アミノ）−３−メチル−１−オキソＣｍアルキル、２−（保護アミノ）−４−メチル−１−オキソＣｍアルキル、２−（保護アミノ）−１−オキソ−ｍ−アリールＣｍアルキル、２−（保護アミノ）−ｍ−（アルキルチオ）−１−オキソＣｍアルキル、２−（保護アミノ）−ｍ−（アリール）−１−オキソＣｍアルキル、２−（保護アミノ）−ｍ−カルボキシ−１−オキソＣｍアルキル、２−（保護アミノ）−ｍ−グアニジノ−１−オキソＣｍアルキル、２−（保護アミノ）−（ｍ−１）−ヒドロキシ−１−オキソＣｍアルキル、２−（保護アミノ）−ｍ−ヒドロキシ−１−オキソＣｍアルキル、２−（保護アミノ）−ｍ−メルカプト−１−オキソＣｍアルキル、ｍ−（アルキルアミノ）−ｍ−オキソＣｍアルキル、ｍ−（アルキルへテロシクロ）Ｃｍアルキル、ｍ−アミノ−２−（保護アミノ）−１−オキソＣｍアルキル、ｍ−アミノ−２−（保護アミノ）−１，ｍ−ジオキソＣｍアルキル、ｍ−（ｘ−アミノＣｘアルキル）ヘテロシクロＣｍアルキル、（ｍ−１）−アミノ−ｍ−（ヘテロシクロ）−１−オキソＣｍアルキル、ｍ−（アリールアルキルアミノ）−ｍ−オキソＣｍアルキル、ｍ−（ｘ−（アルキルチオ）Ｃｘアルキルアミノ）−ｍ−オキソＣｍアルキル、ｍ−（ｘ−アミノＣｘアルキルアミノ）−ｍ−オキソＣｍアルキル、ｍ−（ｘ−アミノ−ｘ−オキソＣｘアルキルアミノ）−ｍ−オキソＣｍアルキル、ｍ−（ｘ−カルボキシＣｘアルキルアミノ）−ｍ−オキソＣｍアルキル、ｍ−（ヘテロシクロアルキルアミノ）−ｍ−オキソＣｍアルキル、ｍ−（ｘ−ヒドロキシＣｘアルキルアミノ）−ｍ−オキソＣｍアルキル、ｍ−（（ｘ−１）−ヒドロキシＣｘアルキルアミノ）−ｍ−オキソＣｍアルキル、ｍ−（ｘ−メルカプトＣｘアルキルアミノ）−ｍ−オキソＣｍアルキル、ｍ−（ｘ−トリアルキルアンモニオＣｘアルキル）ヘテロシクロＣｍアルキル、ｍ−（ｘ−（２−（アルコキシ）ベンズアミド）Ｃｘアルキルアミノ）−ｍ−オキソＣｍアルキル、ｍ−（ｘ−（３−（アルコキシ）ベンズアミド）Ｃｘアルキルアミノ）−ｍ−オキソＣｍアルキル、ｍ−（ｘ−（４−（アルコキシ）ベンズアミド）Ｃｘアルキルアミノ）−ｍ−オキソＣｍアルキル、式６：
【化１８−２】
2013520561.tif 000019
の配位子またはそれらの組合せから選択される配位子で置換されており、式中、
Ｒ４６はＣ６〜Ｃ１６アルキレンであり、Ｒ４７は１，ｙ−ビス（１−メチルピペリジン−４−イル）Ｃｙアルキレンであり、Ｒ４８はＣ６〜Ｃ１６アルキルであり、ｍは３〜１２の整数であり、ｘは１〜１２の整数であり、ｙは１〜１４の整数であり、ｚは１〜１６の整数である、
架橋アミンポリマー。
（項目５２）
分岐ポリエチレンイミンと架橋剤との反応生成物を含む架橋アミンポリマーであって、前記架橋剤がＸ−Ｒ１−Ｘであり、式中、
Ｒ１は独立してＣ８〜Ｃ５０アルキレン、またはアルキレン基の１つ以上の−ＣＨ２−基がアミド、カルボニル、エーテル、エステル、シクロアルキル、アリールもしくはヘテロシクロ官能基に置き換わっているＣ８〜Ｃ５０アルキレンであり、Ｘはそれぞれ独立して脱離基である、
架橋アミンポリマー。
（項目５３）
分岐ポリエチレンイミンと架橋剤との反応生成物を含む架橋アミンポリマーであって、
前記分岐ポリエチレンイミンの分子量が２５０〜５０，０００の間であり、
前記架橋剤がＸ−Ｒ１−Ｘであり、式中、
Ｒ１は独立してＣ８〜Ｃ５０アルキレン、またはアルキレン基の１つ以上の−ＣＨ２−基がアミド、カルボニル、エーテル、エステル、シクロアルキル、アリールもしくはヘテロシクロ官能基に置き換わっているＣ８〜Ｃ５０アルキレンであり、Ｘはそれぞれ独立して脱離基である、
架橋アミンポリマー。
（項目５４）
前記架橋剤が、３．５より大きい算出ＬｏｇＰを有しかつＸ−Ｒ１−Ｘであり、式中、
Ｒ１は独立してＣ８〜Ｃ５０アルキレン、またはアルキレン基の１つ以上の−ＣＨ２−基がアミド、カルボニル、エーテル、エステル、シクロアルキルもしくはヘテロシクロ官能基に置き換わっているＣ８〜Ｃ５０アルキレンであり、Ｘはそれぞれ独立して脱離基である、
項目５２または５３に記載のポリマー。
（項目５５）
Ｒ１がＣ１０〜Ｃ１４アルキレンである、項目５２〜５４のいずれか１項に記載のポリマー。
（項目５６）
前記架橋アミンポリマーの窒素原子の一部が、アルキル、アミノアルキル、アリール、アリールアルキル、オキソアルキル、シクロアルキル、（シクロアルキル）アルキル、グアニジノ、ヘテロシクロ、ヘテロシクロアルキル、（トリアルキルアンモニオ）アルキル、２−（保護アミノ）−ｍ−（ヘテロシクロ）−１−オキソＣｍアルキル、２−（保護アミノ）−１−オキソＣｍアルキル、２−（保護アミノ）−３−メチル−１−オキソＣｍアルキル、２−（保護アミノ）−４−メチル−１−オキソＣｍアルキル、２−（保護アミノ）−１−オキソ−ｍ−アリールＣｍアルキル、２−（保護アミノ）−ｍ−（アルキルチオ）−１−オキソＣｍアルキル、２−（保護アミノ）−ｍ−（アリール）−１−オキソＣｍアルキル、２−（保護アミノ）−ｍ−カルボキシ−１−オキソＣｍアルキル、２−（保護アミノ）−ｍ−グアニジノ−１−オキソＣｍアルキル、２−（保護アミノ）−（ｍ−１）−ヒドロキシ−１−オキソＣｍアルキル、２−（保護アミノ）−ｍ−ヒドロキシ−１−オキソＣｍアルキル、２−（保護アミノ）−ｍ−メルカプト−１−オキソＣｍアルキル、ｍ−（アルキルアミノ）−ｍ−オキソＣｍアルキル、ｍ−（アルキルへテロシクロ）Ｃｍアルキル、ｍ−アミノ−２−（保護アミノ）−１−オキソＣｍアルキル、ｍ−アミノ−２−（保護アミノ）−１，ｍ−ジオキソＣｍアルキル、ｍ−（ｘ−アミノＣｘアルキル）ヘテロシクロＣｍアルキル、（ｍ−１）−アミノ−ｍ−（ヘテロシクロ）−１−オキソＣｍアルキル、ｍ−（アリールアルキルアミノ）−ｍ−オキソＣｍアルキル、ｍ−（ｘ−（アルキルチオ）Ｃｘアルキルアミノ）−ｍ−オキソＣｍアルキル、ｍ−（ｘ−アミノＣｘアルキルアミノ）−ｍ−オキソＣｍアルキル、ｍ−（ｘ−アミノ−ｘ−オキソＣｘアルキルアミノ）−ｍ−オキソＣｍアルキル、ｍ−（ｘ−カルボキシＣｘアルキルアミノ）−ｍ−オキソＣｍアルキル、ｍ−（ヘテロシクロアルキルアミノ）−ｍ−オキソＣｍアルキル、ｍ−（ｘ−ヒドロキシＣｘアルキルアミノ）−ｍ−オキソＣｍアルキル、ｍ−（（ｘ−１）−ヒドロキシＣｘアルキルアミノ）−ｍ−オキソＣｍアルキル、ｍ−（ｘ−メルカプトＣｘアルキルアミノ）−ｍ−オキソＣｍアルキル、ｍ−（ｘ−トリアルキルアンモニオＣｘアルキル）ヘテロシクロＣｍアルキル、ｍ−（ｘ−（２−（アルコキシ）ベンズアミド）Ｃｘアルキルアミノ）−ｍ−オキソＣｍアルキル、ｍ−（ｘ−（３−（アルコキシ）ベンズアミド）Ｃｘアルキルアミノ）−ｍ−オキソＣｍアルキル、ｍ−（ｘ−（４−（アルコキシ）ベンズアミド）Ｃｘアルキルアミノ）−ｍ−オキソＣｍアルキル、式６：
【化１９−２】
2013520561.tif 000020
の配位子またはそれらの組合せから選択される配位子で置換されており、式中、
Ｒ４６はＣ６〜Ｃ１６アルキレンであり、Ｒ４７は１，ｙ−ビス（１−メチルピペリジン−４−イル）Ｃｙアルキレンであり、Ｒ４８はＣ６〜Ｃ１６アルキルであり、ｍは３〜１２の整数であり、ｘは１〜１２の整数であり、ｙは１〜１４の整数であり、ｚは１〜１６の整数である、
項目１〜３０のいずれか１項に記載のポリマー。
（項目５７）
前記配位子の分子量が約１６００ダルトン未満である、項目５６に記載のポリマー。
（項目５８）
前記配位子の分子量が約８００ダルトン未満である、項目５７に記載のポリマー。
（項目５９）
前記配位子が、ナフタレン−２−イルアルキルもしくはナフタレン−１−イルアルキルから選択されるアリールアルキル；ｍ−（１−メチルピロリジニウム−１−イル）Ｃｍアルキル、ｍ−（２−（１Ｈ−インドール−３−イル）エチルアミノ）−ｍ−オキソＣｍアルキル、ｍ−（２−メチルチアゾール−３−イウム−３−イル）Ｃｍアルキル、ｍ−（ベンゾ［ｄ］チアゾール−３−イウム−３−イル）Ｃｍアルキル、ｍ−（ピリジニウム−１−イル）Ｃｍアルキル、ｍ−（テトラヒドロ−１Ｈ−チオフェニウム−１−イル）Ｃｍアルキル、ｚ−（１，２−ジアルキル−１Ｈ−イミダゾール−３−イウム−３−イル）Ｃｚアルキル、ｍ−（２，３−ジアルキル−１Ｈ−イミダゾール−３−イウム−１−イル）Ｃｍアルキル、ｚ−（１−アルキル−１Ｈ−イミダゾール−３−イウム−３−イル）Ｃｚアルキル、ｍ−（３−アルキル−１Ｈ−イミダゾール−３−イウム−１−イル）Ｃｍアルキルもしくはｚ−（チアゾール−３−イウム−３−イル）Ｃｚアルキルから選択されるヘテロシクロアルキル；２−（保護アミノ）−ｍ−（１Ｈ−インドール−３−イル）−１−オキソＣｍ−アルキルもしくは２−（保護アミノ）−ｍ−（１Ｈ−イミダゾール−４−イル）−１−オキソＣｍアルキルから選択される２−（保護アミノ）−ｍ−（ヘテロシクロ）−１−オキソＣｍアルキル；２−（保護アミノ）−１−オキソ−ｍ−フェニルＣｍアルキル；２−（保護アミノ）−ｍ−（ヒドロキシフェニル）−１−オキソＣｍアルキル；ｍ−（３−アルキル−１Ｈ−イミダゾール−３−イウム−１−イル）Ｃｍアルキル、ｍ−（１−アルキル−１Ｈ−イミダゾール−３−イウム−３−イル）Ｃｍアルキル、ｍ−（１−アルキル−２−メチル−１Ｈ−イミダゾール−３−イウム−３−イル）Ｃｍアルキルもしくはｍ−（３−アルキル−２−メチル−１Ｈ−イミダゾール−３−イウム−１−イル）Ｃｍアルキルから選択されるｍ−（アルキルへテロシクロ）Ｃｍアルキル；ｍ−（３−（ｘ−アミノＣｘアルキル）−１Ｈ−イミダゾール−３−イウム−１−イル）Ｃｍアルキルもしくはｍ−（１−（ｘ−アミノＣｘアルキル）−１Ｈ−イミダゾール−３−イウム−３−イル）Ｃｍアルキルから選択されるｍ−（ｘ−アミノＣｘアルキル）ヘテロシクロＣｍアルキル；（ｍ−１）−アミノ−ｍ−（１Ｈ−インドール−２−イル）−１−オキソＣｍアルキル；ｍ−（ヒドロキシフェナルキルアミノ）−ｍ−オキソＣｍアルキルもしくはｍ−（フェナルキルアミノ）−ｍ−オキソ−Ｃｍアルキルから選択されるｍ−（アリールアルキルアミノ）−ｍ−オキソＣｍアルキル；ｍ−（１−（ｘ−（１−メチル−１Ｈ−イミダゾール−３−イウム−３−イル）Ｃｘアルキル）−１Ｈ−イミダゾール−３−イウム−３−イル）Ｃｍアルキル、ｍ−（１−（ｘ−（３−メチル−１Ｈ−イミダゾール−３−イウム−１−イル）Ｃｘアルキル）−１Ｈ−イミダゾール−３−イウム−３−イル）Ｃｍアルキル、ｍ−（３−（ｘ−（１−メチル−１Ｈ−イミダゾール−３−イウム−３−イル）Ｃｘアルキル）−１Ｈ−イミダゾール−３−イウム−１−イル）Ｃｍアルキルもしくはｍ−（３−（ｘ−（３−メチル−１Ｈ−イミダゾール−３−イウム−１−イル）Ｃｘアルキル）−１Ｈ−イミダゾール−３−イウム−１−イル）Ｃｍアルキルから選択されるｍ−（ｘ−（ヘテロシクロ）Ｃｘアルキル）ヘテロシクロＣｍアルキル；ｍ−（ｘ−（１Ｈ−イミダゾール−４−イル）Ｃｘアルキルアミノ）−ｍ−オキソＣｍアルキル；またはｍ−（３−（ｘ−トリアルキルアンモニオ）Ｃｘアルキル）−１Ｈ−イミダゾール−３−イウム−１−イル）Ｃｍアルキルもしくはｍ−（１−（ｘ−トリアルキルアンモニオ）Ｃｘアルキル）−１Ｈ−イミダゾール−３−イウム−３−イル）Ｃｍアルキルから選択されるｍ−（ｘ−トリアルキルアンモニオＣｘアルキル）ヘテロシクロＣｍアルキルであり、式中、
ｍは３〜１２の整数であり、ｘは１〜１２の整数であり、ｚは１〜１６の整数である、項目３１、３３、５０、５１または５６のいずれか１項に記載のポリマー。
（項目６０）
前記配位子が、２−（保護アミノ）−ｍ−（ヘテロシクロ）−１−オキソＣｍアルキル、ｍ−アミノ−２−（保護アミノ）−１，ｍ−ジオキソＣｍアルキル、ｍ−アミノ−２−（保護アミノ）−１−オキソＣｍアルキル、２−（保護アミノ）−１−オキソＣｍアルキル、２−（保護アミノ）−ｍ−（アルキルチオ）−１−オキソＣｍアルキル、２−（保護アミノ）−ｍ−（ヒドロキシフェニル）−１−オキソＣｍアルキル、２−（保護アミノ）−１−オキソ−ｍ−フェニルＣｍアルキル、２−（保護アミノ）−ｍ−（１Ｈ−イミダゾール−４−イル）−１−オキソＣｍアルキル、２−（保護アミノ）−ｍ−カルボキシ−１−オキソＣｍアルキル、２−（保護アミノ）−３−メチル−１−オキソＣｍアルキル、２−（保護アミノ）−４−メチル−１−オキソＣｍアルキル、２−（保護アミノ）−ｍ−メルカプト−１−オキソＣｍアルキル、２−（保護アミノ）−（ｍ−１）−ヒドロキシ−１−オキソＣｍアルキル、２−（保護アミノ）−ｍ−ヒドロキシ−１−オキソＣｍアルキル、２−（保護アミノ）−ｍ−グアニジノ−１−オキソＣｍアルキル、ｍ−（ｘ−（アルキルチオ）Ｃｘアルキルアミノ）−ｍ−オキソＣｍアルキル、ｍ−（ヒドロキシフェナルキルアミノ）−ｍ−オキソＣｍアルキル、ｍ−オキソ−ｍ−（フェナルキルアミノ）Ｃｍアルキル、ｍ−（ｘ−（１Ｈ−イミダゾール−４−イル）Ｃｘアルキルアミノ）−ｍ−オキソＣｍアルキル、ｍ−（ｘ−カルボキシＣｘアルキルアミノ）−ｍ−オキソＣｍアルキル、ｍ−（アルキルアミノ）−ｍ−オキソＣｍアルキル、ｍ−（ｘ−メルカプトＣｘアルキルアミノ）−ｍ−オキソＣｍアルキル、ｍ−（（ｘ−１）−ヒドロキシＣｘアルキルアミノ）−ｍ−オキソＣｍアルキル、ｍ−（ｘ−ヒドロキシＣｘアルキルアミノ）−ｍ−オキソＣｍアルキル、ｍ−（ｘ−アミノＣｘアルキルアミノ）−ｍ−オキソＣｍアルキルまたはｍ−（ｘ−アミノ−ｘ−オキソＣｘアルキルアミノ）−ｍ−オキソＣｍアルキルであり、
式中、ｍは３〜１２の整数であり、ｘは１〜１２の整数である、
項目３１、３３、５０、５１または５６のいずれか１項に記載のポリマー。
（項目６１）
前記配位子が式６であり、Ｒ４６がＣ８〜Ｃ１２アルキレンであり、Ｒ４７が１，ｙ−ビス（１−メチルピペリジン−４−イル）Ｃｙアルキレンであり、Ｒ４８がＣ８〜Ｃ１２アルキルであり、ｙが１〜６の整数である、項目３１、３３、５０、５１または５６のいずれか１項に記載のポリマー。
（項目６２）
前記配位子が、２−（ｔｅｒｔ−ブトキシカルボニルアミノ）−３−（１Ｈ−インドール−３−イル）−１−オキソプロピル、５−（２−（４−（ノニルオキシ）ベンズアミド）エチルアミノ）−５−オキソペンチル、（４，５−ジヒドロ−１Ｈ−イミダゾリル、１０−（ピリジニウム−１−イル）デシル、２−（１Ｈ−インドール−３−イル）エチル、５−（２−（１Ｈ−インドール−３−イル）エチルアミノ）−５−オキソペンチル、２−アミノ−３−（１Ｈ−インドール−２−イル）−１−オキソプロピル、３−（１，２−ジメチル−１Ｈ−イミダゾール−３−イウム−３−イル）プロピル、１０−（１，２−ジメチル−１Ｈ−イミダゾール−３−イウム−３−イル）デシル、１０−（１−メチル−１Ｈ−イミダゾール−３−イウム−３−イル）デシル、３−（チアゾール−３−イウム−３−イル）プロピル、３−アミノプロピル、３−シクロヘキシルプロピル、３−フェニルプロピル、３−（トリメチルアンモニオ）プロピル、３−（１−メチルピロリジニウム−１−イル）プロピル、３−（２−メチルチアゾール−３−イウム−３−イル）プロピル、３−（ベンゾ［ｄ］チアゾール−３−イウム−３−イル）プロピル、３−（テトラヒドロ−１Ｈ−チオフェニウム−１−イル）プロピル、３−（３−メチル−１Ｈ−イミダゾール−３−イウム−１−イル）プロピル、３−（１−メチル−１Ｈ−イミダゾール−３−イウム−３−イル）プロピル、３−（３−（３−アミノプロピル）−１Ｈ−イミダゾール−３−イウム−１−イル）プロピル、３−（１−（３−アミノプロピル）−１Ｈ−イミダゾール−３−イウム−３−イル）プロピル、３−（３−（５−トリメチルアンモニオ）ペンチル）−１Ｈ−イミダゾール−３−イウム−１−イル）プロピル、３−（１−（５−トリメチルアンモニオ）ペンチル）−１Ｈ−イミダゾール−３−イウム−３−イル）プロピル、３−（３−デシル−１Ｈ−イミダゾール−３−イウム−１−イル）プロピル、３−（１−デシル−１Ｈ−イミダゾール−３−イウム−３−イル）プロピル、３−（３−（９−（３−メチル−１Ｈ−イミダゾール−３−イウム−１−イル）ノニル）−１Ｈ−イミダゾール−３−イウム−１−イル）プロピル、３−（１−（９−（１−メチル−１Ｈ−イミダゾール−３−イウム−３−イル）ノニル）−１Ｈ−イミダゾール−３−イウム−３−イル）プロピル、３−（１−（９−（３−メチル−１Ｈ−イミダゾール−３−イウム−１−イル）ノニル）−１Ｈ−イミダゾール−３−イウム−３−イル）プロピル、３−（３−（９−（１−メチル−１Ｈ−イミダゾール−３−イウム−３−イル）ノニル）−１Ｈ−イミダゾール−３−イウム−１−イル）プロピル、４−（３−デシル−１Ｈ−イミダゾール−３−イウム−１−イル）ブチル、４−（１−デシル−１Ｈ−イミダゾール−３−イウム−３−イル）ブチル、１０−（１−デシル−２−メチル−１Ｈ−イミダゾール−３−イウム−３−イル）デシル、１０−（３−デシル−２−メチル−１Ｈ−イミダゾール−３−イウム−１−イル）デシル、３−（１，２−ジメチル−１Ｈ−イミダゾール−３−イウム−３−イル）プロピル、３−（２，３−ジメチル−１Ｈ−イミダゾール−３−イウム−１−イル）プロピル、１０−（２，３−ジメチル−１Ｈ−イミダゾール−３−イウム−１−イル）デシル、１０−（１，２−ジメチル−１Ｈ−イミダゾール−３−イウム−３−イル）デシル、１０−（１−メチル−１Ｈ−イミダゾール−３−イウム−３−イル）デシル、１０−（３−メチル−１Ｈ−イミダゾール−３−イウム−１−イル）デシル、１０−（１−ブチル−１Ｈ−イミダゾール−３−イウム−３−イル）デシル、１０−（３−ブチル−１Ｈ−イミダゾール−３−イウム−１−イル）デシル、１０−（ピリジニウム−１−イル）デシル、１０−（１−メチルピロリジニウム−１−イル）デシル、ナフタレン−２−イルメチル、ナフタレン−１−イルメチル、４−アミノ−２−（ｔｅｒｔ−ブトキシカルボニルアミノ）−１，４−ジオキソブチル、２−（ｔｅｒｔ−ブトキシカルボニルアミノ）−１−オキソエチル、２−（ｔｅｒｔ−ブトキシカルボニルアミノ）−４−（メチルチオ）−１−オキソブチル、５−（３−（メチルチオ）プロピルアミノ）−５−オキソペンチル、２−（ｔｅｒｔ−ブトキシカルボニルアミノ）−３−（４−ヒドロキシフェニル）−１−オキソプロピル、５−（４−ヒドロキシフェネチルアミノ）−５−オキソペンチル、２−（ｔｅｒｔ−ブトキシカルボニルアミノ）−１−オキソ−３−フェニルプロピル、５−オキソ−５−（フェネチルアミノ）ペンチル、２−（ｔｅｒｔ−ブトキシカルボニルアミノ）−３−（１Ｈ−イミダゾール−４−イル）−１−オキソプロピル、５−（２−（１Ｈ−イミダゾール−４−イル）エチルアミノ）−５−オキソペンチル、２−（ｔｅｒｔ−ブトキシカルボニルアミノ）−３−カルボキシ−１−オキソプロピル、５−（２−カルボキシエチルアミノ）−５−オキソペンチル、２−（ｔｅｒｔ−ブトキシカルボニルアミノ）−３−メチル−１−オキソブチル、５−（イソブチルアミノ）−５−オキソペンチル、（３Ｒ）−２−（ｔｅｒｔ−ブトキシカルボニルアミノ）−３−メチル−１−オキソペンチル、（Ｒ）−５−（２−メチルブチルアミノ）−５−オキソペンチル、２−（ｔｅｒｔ−ブトキシカルボニルアミノ）−３−メルカプト−１−オキソプロピル、５−（２−メルカプトエチルアミノ）−５−オキソペンチル、（３Ｒ）−２−（ｔｅｒｔ−ブトキシカルボニルアミノ）−３−ヒドロキシ−１−オキソブチル、（Ｒ）−５−（２−ヒドロキシプロピルアミノ）−５−オキソペンチル、６−アミノ−２−（ｔｅｒｔ−ブトキシカルボニルアミノ）−１−オキソヘキシル、５−（５−アミノペンチルアミノ）−５−オキソペンチル、５−アミノ−２−（ｔｅｒｔ−ブトキシカルボニルアミノ）−１，５−ジオキソペンチル、５−（４−アミノ−４−オキソブチルアミノ）−５−オキソペンチル、２−（ｔｅｒｔ−ブトキシカルボニルアミノ）−５−グアニジノ−１−オキソペンチル、５−（４−グアニジノブチルアミノ）−５−オキソペンチル、２−（ｔｅｒｔ−ブトキシカルボニルアミノ）−３−ヒドロキシ−１−オキソプロピル、５−（２−ヒドロキシエチルアミノ）−５−オキソペンチル、２−（ｔｅｒｔ−ブトキシカルボニルアミノ）−４−メチル−１−オキソペンチル、５−（イソペンチルアミノ）−５−オキソペンチル、２−（ｔｅｒｔ−ブトキシカルボニルアミノ）−４−カルボキシ−１−オキソブチル、５−（３−カルボキシプロピルアミノ）−５−オキソペンチル、２−（ｔｅｒｔ−ブトキシカルボニルアミノ）−１−オキソプロピル、５−（エチルアミノ）−５−オキソペンチル、式６：
【化２０−２】
2013520561.tif 000021
の配位子またはそれらの組合せであり、式中、
Ｒ４６はデシレンであり、Ｒ４７は１，３−ビス（１−メチルピペリジン−４−イル）プロパンであり、Ｒ４８はデシルである、
項目３１、３３、５０、５１または５６のいずれか１項に記載のポリマー。
（項目６３）
前記配位子が、２−（ｔｅｒｔ−ブトキシカルボニルアミノ）−３−（１Ｈ−インドール−３−イル）−１−オキソプロピル、５−（２−（４−（ノニルオキシ）ベンズアミド）エチルアミノ）−５−オキソペンチル、（４，５−ジヒドロ−１Ｈ−イミダゾリル、１０−（ピリジニウム−１−イル）デシル、２−（１Ｈ−インドール−３−イル）エチル、５−（２−（１Ｈ−インドール−３−イル）エチルアミノ）−５−オキソペンチル、２−アミノ−３−（１Ｈ−インドール−２−イル）−１−オキソプロピル、３−（１，２−ジメチル−１Ｈ−イミダゾール−３−イウム−３−イル）プロピル、１０−（１，２−ジメチル−１Ｈ−イミダゾール−３−イウム−３−イル）デシル、１０−（１−メチル−１Ｈ−イミダゾール−３−イウム−３−イル）デシル、３−（チアゾール−３−イウム−３−イル）プロピル、３−アミノプロピル、３−シクロヘキシルプロピル、３−フェニルプロピル、３−（トリメチルアンモニオ）プロピル、３−（１−メチルピロリジニウム−１−イル）プロピル、３−（２−メチルチアゾール−３−イウム−３−イル）プロピル、３−（ベンゾ［ｄ］チアゾール−３−イウム−３−イル）プロピル、３−（テトラヒドロ−１Ｈ−チオフェニウム−１−イル）プロピル、３−（３−メチル−１Ｈ−イミダゾール−３−イウム−１−イル）プロピル、３−（１−メチル−１Ｈ−イミダゾール−３−イウム−３−イル）プロピル、３−（３−（３−アミノプロピル）−１Ｈ−イミダゾール−３−イウム−１−イル）プロピル、３−（１−（３−アミノプロピル）−１Ｈ−イミダゾール−３−イウム−３−イル）プロピル、３−（３−（５−トリメチルアンモニオ）ペンチル）−１Ｈ−イミダゾール−３−イウム−１−イル）プロピル、３−（１−（５−トリメチルアンモニオ）ペンチル）−１Ｈ−イミダゾール−３−イウム−３−イル）プロピル、３−（３−デシル−１Ｈ−イミダゾール−３−イウム−１−イル）プロピル、３−（１−デシル−１Ｈ−イミダゾール−３−イウム−３−イル）プロピル、３−（３−（９−（３−メチル−１Ｈ−イミダゾール−３−イウム−１−イル）ノニル）−１Ｈ−イミダゾール−３−イウム−１−イル）プロピル、３−（１−（９−（１−メチル−１Ｈ−イミダゾール−３−イウム−３−イル）ノニル）−１Ｈ−イミダゾール−３−イウム−３−イル）プロピル、３−（１−（９−（３−メチル−１Ｈ−イミダゾール−３−イウム−１−イル）ノニル）−１Ｈ−イミダゾール−３−イウム−３−イル）プロピル、３−（３−（９−（１−メチル−１Ｈ−イミダゾール−３−イウム−３−イル）ノニル）−１Ｈ−イミダゾール−３−イウム−１−イル）プロピル、４−（３−デシル−１Ｈ−イミダゾール−３−イウム−１−イル）ブチル、４−（１−デシル−１Ｈ−イミダゾール−３−イウム−３−イル）ブチル、１０−（１−デシル−２−メチル−１Ｈ−イミダゾール−３−イウム−３−イル）デシル、１０−（３−デシル−２−メチル−１Ｈ−イミダゾール−３−イウム−１−イル）デシル、３−（１，２−ジメチル−１Ｈ−イミダゾール−３−イウム−３−イル）プロピル、３−（２，３−ジメチル−１Ｈ−イミダゾール−３−イウム−１−イル）プロピル、１０−（２，３−ジメチル−１Ｈ−イミダゾール−３−イウム−１−イル）デシル、１０−（１，２−ジメチル−１Ｈ−イミダゾール−３−イウム−３−イル）デシル、１０−（１−メチル−１Ｈ−イミダゾール−３−イウム−３−イル）デシル、１０−（３−メチル−１Ｈ−イミダゾール−３−イウム−１−イル）デシル、１０−（１−ブチル−１Ｈ−イミダゾール−３−イウム−３−イル）デシル、１０−（３−ブチル−１Ｈ−イミダゾール−３−イウム−１−イル）デシル、１０−（ピリジニウム−１−イル）デシル、１０−（１−メチルピロリジニウム−１−イル）デシル、ナフタレン−２−イルメチル、ナフタレン−１−イルメチル、式６：
【化２１−２】
2013520561.tif 000022
の配位子またはそれらの組合せであり、式中、
Ｒ４６はデシレンであり、Ｒ４７は１，３−ビス（１−メチルピペリジン−４−イル）プロパンであり、Ｒ４８はデシルである、
項目６２に記載のポリマー。
（項目６４）
前記保護基が独立して−Ｃ（Ｏ）ＯＲ４９、−Ｃ（Ｏ）Ｒ５０であるか、またはＲ４３とＲ４４が、結合している窒素原子とともにスクシンイミドもしくはフタルイミド環を形成し、式中、Ｒ４９はアルキルまたはアリールであり、Ｒ５０はアミノ、水素、アルキルまたはハロアルキルである、
項目３１、３３、５０、５１，５６、５９または６０のいずれか１項に記載のポリマー。
（項目６５）
膨潤率が約０．３〜約３０ｇ水／ｇポリマーである、項目１〜６４のいずれか１項に記載のポリマー。
（項目６６）
膨潤率が約０．５〜約１０ｇ水／ｇポリマーである、項目６５に記載のポリマー。
（項目６７）
膨潤率が約２〜約５ｇ水／ｇポリマーである、項目６５に記載のポリマー。
（項目６８）
ガラス転移温度が室温より高い、項目１〜６７のいずれか１項に記載のポリマー。
（項目６９）
自由流動性粉末である、項目１〜６８のいずれか１項に記載のポリマー。
（項目７０）
胆汁酸に対するｉｎ  ｖｉｔｒｏ結合親和性が、アッセイＡを用いた測定で少なくとも０．６６ｍｍｏｌ／ｇである、項目１〜６９のいずれか１項に記載のポリマー。
（項目７１）
胆汁酸に対するｉｎ  ｖｉｔｒｏ結合能が、アッセイＢを用いた測定で少なくとも約２．５ｍｍｏｌ／ｇである、項目１〜７０のいずれか１項に記載のポリマー。
（項目７２）
西洋型食餌を与えた雄性ゴールデンシリアンハムスター（Ｇｏｌｅｄｅｎ  Ｓｙｒｉａｎ  ｈａｍｓｔｅｒ)における０．５％の用量での測定で、ｉｎ  ｖｉｖｏ結合能がコレ
セベラム塩酸塩よりも少なくとも２５％大きい、項目１〜７０のいずれか１項に記載のポリマー。
（項目７３）
前記ｉｎ  ｖｉｖｏ結合能が、コレセベラム塩酸塩よりも少なくとも５０％大きい、項目７２に記載のポリマー。
（項目７４）
前記ｉｎ  ｖｉｖｏ結合能が、コレセベラム塩酸塩よりも少なくとも７５％大きい、項目７２に記載のポリマー。
（項目７５）
前記ｉｎ  ｖｉｖｏ結合能が、コレセベラム塩酸塩よりも少なくとも１００％大きい、項目７２に記載のポリマー。
（項目７６）
ｉｎ  ｖｉｔｒｏアッセイＢを用いた測定で、結合能がコレセベラム塩酸塩よりも少なくとも２５％大きい、項目１〜７０のいずれか１項に記載のポリマー。
（項目７７）
前記ｉｎ  ｖｉｔｒｏ結合能が、ｉｎ  ｖｉｔｒｏアッセイＢを用いた測定でコレセベラム塩酸塩よりも少なくとも５０％大きい、項目７６に記載のポリマー。
（項目７８）
前記ｉｎ  ｖｉｔｒｏ結合能が、ｉｎ  ｖｉｔｒｏアッセイＢを用いた測定でコレセベラム塩酸塩よりも少なくとも７５％大きい、項目７６に記載のポリマー。
（項目７９）
前記ｉｎ  ｖｉｔｒｏ結合能が、ｉｎ  ｖｉｔｒｏアッセイＢを用いた測定でコレセベラム塩酸塩よりも少なくとも１００％大きい、項目７６に記載のポリマー。
（項目８０）
平均直径が約５０ミクロン〜約１００ミクロンの粒子である、項目１〜７９のいずれか１項に記載のポリマー。
（項目８１）
前記粒子がビーズである、項目８０に記載のポリマー。
（項目８２）
項目１〜８１のいずれか１項に記載のポリマーと、薬学的に許容される添加剤とを含む医薬組成物。
（項目８３）
項目１〜８１のいずれか１項に記載の有効量のアミンポリマー、または項目８２に記載の医薬組成物を、それを必要とする動物対象に投与することを含む、動物対象の血清ＬＤＬコレステロールを低下させる方法。
（項目８４）
項目１〜８１のいずれか１項に記載の有効量のアミンポリマー、または項目８２に記載の医薬組成物を、それを必要とする動物対象に投与することを含む、動物対象の糖尿病を治療する方法。
（項目８５）
項目１〜８１のいずれか１項に記載の有効量のアミンポリマー、または項目８２に記載の医薬組成物を、それを必要とする動物対象に投与することを含む、動物対象のアルツハイマー病、非アルコール性脂肪性肝炎、そう痒症、ＩＢＳ−Ｄまたは特発性胆汁酸吸収不良を治療する方法。
（項目８６）
項目１〜８１のいずれか１項に記載の有効量のアミンポリマー、または項目８２に記載の医薬組成物を、それを必要とする動物対象に投与することを含む、動物対象から胆汁酸塩を除去する方法。
（項目８７）
脂質異常症を治療する薬剤を動物対象に投与することをさらに含む、項目８３〜８６のいずれか１項に記載の方法。
（項目８８）
脂質異常症を治療する前記薬剤が、動物対象に対するヒドロキシメチル−グルタリル−補酵素Ａ（ＨＭＧ−ＣｏＡ）還元酵素阻害剤、フィブラート、コレステロール吸収阻害剤、ナイアシン（すなわち、ニコチン酸またはその誘導体）、フィトステロール、腸リパーゼ阻害剤、腸もしくは分泌ホスホリパーゼＡ２阻害剤、Ａｐｏ−Ｂ１００の合成もしくは正常な活性の阻害剤、ＡｐｏＡの合成もしくは正常な活性のアゴニスト、またはコレステロールの吸収もしくは代謝を調節する任意の薬剤、またはそれらの組合せである、項目８７に記載の方法。
（項目８９）
前記アミンポリマーと、脂質異常症を治療する前記薬剤またはそれらの組合せとを同時に前記動物対象に投与する、項目８７または８８に記載の方法。
（項目９０）
前記アミンポリマーと、脂質異常症を治療する前記薬剤またはそれらの組合せとを逐次的に前記動物対象に投与する、項目８７または８８に記載の方法。
（項目９１）
脂質異常症を治療する前記薬剤がＨＭＧ−ＣｏＡ還元酵素阻害剤であり、前記ＨＭＧ−ＣｏＡ還元酵素阻害剤がアトルバスタチン、セリバスタチン、フルバスタチン、ロバスタチン、メバスタチン、ピタバスタチン、プラバスタチン、ロスバスタチン、シンバスタチンおよびそれらの組合せからなる群より選択されるスタチンを含む、項目８８〜９０のいずれか１項に記載の方法。
（項目９２）
脂質異常症を治療する前記薬剤がフィブラートであり、前記フィブラートがベンザフィブラート、シプロフィブラート、クロフィブラート、ゲムフィブロジル、フェノフィブラートまたはそれらの組合せを含む、項目８８〜９０のいずれか１項に記載の方法。
（項目９３）
脂質異常症を治療する前記薬剤がコレステロール吸収阻害剤であり、前記コレステロール吸収阻害剤がエゼチミブを含む、項目８８〜９０１のいずれか１項に記載の方法。
（項目９４）
前記対象が重篤な胃腸管有害事象を経験しない１日用量での前記アミンポリマーによる治療の２、４、１２、２６、５２週間以上後に、平均血清ＬＤＬが少なくとも１５％低下する、項目８３〜９３のいずれか１項に記載の方法。
（項目９５）
前記対象が重篤な胃腸管有害事象を経験しない１日用量での前記アミンポリマーによる治療の２、４、１２、２６、５２週間以上後に、平均血清ＬＤＬが少なくとも２０％低下する、項目９４に記載の方法。
（項目９６）
前記対象が重篤な胃腸管有害事象を経験しない１日用量での前記アミンポリマーによる治療の２、４、１２、２６、５２週間以上後に、平均血清ＬＤＬが少なくとも２５％低下する、項目９４に記載の方法。
（項目９７）
前記対象が重篤な胃腸管有害事象を経験しない１日用量での前記アミンポリマーによる治療の２、４、１２、２６、５２週間以上後に、平均血清ＬＤＬが少なくとも３０％低下する、項目９４に記載の方法。
（項目９８）
６．０ｇ／日の１日用量での前記アミンポリマーによる治療の２、４、１２、２６、５２週間以上後に、平均血清ＬＤＬが少なくとも１５％低下する、項目８３〜９３のいずれか１項に記載の方法。
（項目９９）
６．０ｇ／日以下の１日用量での前記アミンポリマーによる治療の２、４、１２、２６、５２週間以上後に、平均血清ＬＤＬが少なくとも２０％低下する、項目９８に記載の方法。
（項目１００）
６．０ｇ／日以下の１日用量での前記アミンポリマーによる治療の２、４、１２、２６、５２週間以上後に、平均血清ＬＤＬが少なくとも２５％低下する、項目９８に記載の方法。
（項目１０１）
６．０ｇ／日以下の１日用量での前記アミンポリマーによる治療の２、４、１２、２６、５２週間以上後に、平均血清ＬＤＬが少なくとも３０％低下する、項目９８に記載の方法。
（項目１０２）
前記動物対象が原発性高脂血症または冠動脈心疾患を有する、項目８３〜１０１のいずれか１項に記載の方法。
（項目１０３）
項目１〜８１のいずれか１項に記載の有効量のアミンポリマー、または項目８２に記載の医薬組成物を前記動物対象に投与することを含む、ＩＩ型糖尿病を有する動物対象の血糖コントロールを改善する方法。
（項目１０４）
糖尿病を治療する薬剤を前記動物対象に投与することをさらに含む、項目８３〜１０３のいずれか１項に記載の方法。
（項目１０５）
前記アミンポリマー、糖尿病を治療する前記薬剤、またはそれらの組合せを同時に前記動物対象に投与する、項目１０４に記載の方法。
（項目１０６）
前記アミンポリマー、糖尿病を治療する前記薬剤、またはそれらの組合せを逐次的に前記動物対象に投与する、項目１０４に記載の方法。
（項目１０７）
糖尿病を治療する前記薬剤がスルホニル尿素、ビグアニド、グリタゾン、チアゾリジンジオン、ペルオキシソーム増殖因子活性化受容体（ＰＰＡＲ）の活性化因子、α−グルコシダーゼ阻害剤、カリウムチャネルアンタゴニスト、アルドース還元酵素阻害剤、グルカゴンアンタゴニスト、レチノイドＸ受容体（ＲＸＲ）アンタゴニスト、ファルネソイドＸ受容体（ＦＸＲ）アゴニスト、ＦＸＲアンタゴニスト、グルカゴン様ペプチド−１（ＧＬＰ−１）、ＧＬＰ−１類似体、ジペプチジルペプチダーゼＩＶ（ＤＰＰ−ＩＶ）阻害剤、アミリン、アミリン類似体、ＳＧＬＴ２阻害剤、インスリン、インスリン分泌促進物質、甲状腺ホルモン、甲状腺ホルモン類似体またはそれらの組合せである、項目１０４〜１０６のいずれか１項に記載の方法。
（項目１０８）
糖尿病を治療する前記薬剤がビグアニドであり、ビグアニジンがメトホルミン、ブホルミン、フェンホルミンまたはそれらの組合せである、項目１０７に記載の方法。
（項目１０９）
糖尿病を治療する前記薬剤がチアゾリジンジオンであり、前記チアゾリジンジオンがピオグリタゾン、リボグリタゾン、ロシグリタゾン、トログリタゾンまたはそれらの組合せである、項目１０７に記載の方法。
（項目１１０）
糖尿病を治療する前記薬剤がスルホニル尿素であり、前記スルホニル尿素がアセトヘキサミド、クロルプロパミド、トルブタミド、トラザミド、グリピジド、グリクラジド、グリベンクラミド、グリキドン、グリクロピラミド、グリメピリドまたはそれらの組合せである、項目１０７に記載の方法。
（項目１１１）
糖尿病を治療する前記薬剤がＤＰＰ−ＩＶ阻害剤であり、前記ＤＰＰ−ＩＶ阻害剤がアログリプチン、リナグリプチン、サクサグリプチン、シタグリプチン、ビルダグリプチンまたはそれらの組合せである、項目１０７に記載の方法。
（項目１１２）
糖尿病を治療する前記薬剤がＧＬＰ−１類似体であり、前記ＧＬＰ−１類似体がエクセナチド、リラグルチド、アルビグルチドまたはそれらの組合せである、項目１０７に記載の方法。
（項目１１３）
前記対象が重篤な胃腸管有害事象を経験しない１日用量での前記アミンポリマーによる治療の１８週間後に、糖化ヘモグロビン（ＨｂＡ１ｃ）が少なくとも０．５％低下する、項目１０３〜１１２のいずれか１項に記載の方法。
（項目１１４）
前記対象が重篤な胃腸管有害事象を経験しない１日用量での前記アミンポリマーによる治療の１８週間後に、空腹時血糖が少なくとも１４ｍｇ／ｄＬ（０．８ｍｍｏｌ／Ｌ）低下する、項目１０３〜１１２のいずれか１項に記載の方法。
（項目１１５）
６．０ｇ／日以下の用量での前記アミンポリマーによる治療の１８週間後に、糖化ヘモグロビン（ＨｂＡ１ｃ）が少なくとも０．５％減少する、項目１０３〜１１２のいずれか１項に記載の方法。
（項目１１６）
６．０ｇ／日以下の用量での前記アミンポリマーによる治療の２、４、１２、２６、５２週間以上後に、空腹時血糖が少なくとも１４ｍｇ／ｄＬ（０．８ｍｍｏｌ／Ｌ）低下する、項目１０３〜１１２のいずれか１項に記載の方法。
（項目１１７）
前記動物対象がヒトである、項目１０３〜１１６のいずれか１項に記載の方法。
（項目１１８）
１日当たり４単位用量未満の前記アミンポリマーを投与する、項目１０３〜１１７のいずれか１項に記載の方法。
（項目１１９）
１日当たり３単位用量未満の前記アミンポリマーを投与する、項目８３〜１１８のいずれか１項に記載の方法。
（項目１２０）
前記アミンポリマーを１日に１回投与する、項目８３〜１１８のいずれか１項に記載の方法。
（項目１２１）
前記アミンポリマーをチュアブルもしくは口腔内崩壊錠、液体、粉末、小袋内に含まれる粉末、軟ゼラチンカプセルまたは硬ゼラチンカプセルの形態で投与する、項目８３〜１２０のいずれか１項に記載の方法。
（項目１２２）
１日１回または１日２回投与される前記ポリマーの１日量が、１日３回投与される同じポリマーの同じ１日量の少なくとも７５％の胆汁酸結合能を有する、項目８３〜１２０のいずれか１項に記載の方法。
（項目１２３）
１日１回または１日２回投与される前記ポリマーの１日量が、１日３回投与される同じポリマーまたは同じ組成物の同じ１日量の少なくとも８５％の胆汁酸結合能を有する、項目１２２に記載の方法。
（項目１２４）
１日１回または１日２回投与される前記ポリマーの１日量が、１日３回投与される同じポリマーまたは同じ組成物の同じ１日量の少なくとも９５％の胆汁酸結合能を有する、請求項１２２に記載の方法。
（項目１２５）
前記ポリマーを１日１回または１日２回摂取した対象の２５％未満が、軽度または中等度の胃腸管有害事象を経験する、項目８３〜１２４のいずれか１項に記載の方法。
（項目１２６）
１日１回または１日２回投与される前記ポリマーまたは組成物の忍容性が、１日３回投与される同じ１日量の同じポリマーまたは同じ組成物とほぼ実質的に同じである、項目８３〜１２５のいずれか１項に記載の方法。
（項目１２７）
前記１日量が少なくとも２グラムのポリマーである、項目１２２〜１２６のいずれか１項に記載の方法。
（項目１２８）
前記１日量が少なくとも４グラムのポリマーである、項目１２７に記載の方法。
（項目１２９）
前記１日量が少なくとも６グラムのポリマーである、項目１２７に記載の方法。
（項目１３０）
前記ポリマーの沈降物降伏応力が４０００Ｐａ未満である、項目１２２〜１２９のいずれか１項に記載の方法。
（項目１３１）
前記ポリマーの沈降物降伏応力が３０００Ｐａ未満である、項目１３０に記載の方法。
（項目１３２）
前記ポリマーの沈降物降伏応力が２５００Ｐａ未満である、項目１３０に記載の方法。
（項目１３３）
前記ポリマーの水和および沈降により形成されるポリマー粒子の塊が約２，５００，０００Ｐａ・ｓ未満の粘度を有し、前記粘度が０．０１秒−１のずり速度で測定される、項目１２２〜１３２のいずれか１項に記載の方法。
（項目１３４）
前記沈降した粒子の塊が２，０００，０００Ｐａ・ｓ未満の粘度を有する、項目１３３に記載の方法。
（項目１３５）
前記沈降した粒子の塊が１，５００，０００Ｐａ・ｓ未満の粘度を有する、項目１３３に記載の方法。
（項目１３６）
前記沈降した粒子の塊が１，０００，０００Ｐａ・ｓ未満の粘度を有する、項目１３３に記載の方法。
（項目１３７）
前記沈降した粒子の塊が５００，０００Ｐａ・ｓ未満の粘度を有する、項目１３３に記載の方法。
（項目１３８）
乾燥形態の前記ポリマー粒子が約３０未満の圧縮性指数を有し、前記圧縮性指数が１００＊（ＴＤ−ＢＤ）／ＴＤで定義され、ＢＤおよびＴＤがそれぞれ体積密度およびタップ密度である、項目１３０〜１３７のいずれか１項に記載の方法。
（項目１３９）
前記圧縮性指数が約２５未満である、項目１３８に記載の方法。
（項目１４０）
前記圧縮性指数が約２０未満である、項目１３８に記載の方法。
（項目１４１）
前記圧縮性指数が約１５未満である、項目１３８に記載の方法。
（項目１４２）
前記圧縮性指数が約１０未満である、項目１３８に記載の方法。
（項目１４３）
前記モノマーを接触させて重合混合物を形成することを含む、項目１〜８１のいずれか１項に記載のポリマーを調製するための工程。